(57)【要約】【課題】面圧が１０ＭＰａをこえるような高面圧条件でも、耐荷重性、耐摩耗性および低摩擦特性を全て満足できる可変容量型アキシャルピストンポンプのクレイドルガイド、および、該クレイドルガイドを用いた可変容量型アキシャルピストンポンプを提供する。【解決手段】可変容量型アキシャルピストンポンプにおけるピストンストロークを調整するクレイドル３に摺接し、このクレイドル３が揺動可能であるように保持するクレイドルガイド１であって、クレイドル３に対する摺接面が、金属製基材の一方の表面に設けられた多孔質層と、該多孔質層に対する樹脂組成物の含浸被覆層とからなり、この樹脂組成物は、ポリテトラフルオロエチレン樹脂に、ポリテトラフルオロエチレン樹脂より低融点の溶融フッ素樹脂と、粉末状充填材とを含み、繊維状充填材を含まない樹脂組成物である。【選択図】図１
2018159308.tif 000002
【特許請求の範囲】
【請求項１】
可変容量型アキシャルピストンポンプにおけるピストンストロークを調整するクレイドルに摺接し、このクレイドルが揺動可能であるように保持するクレイドルガイドであって、
前記クレイドルガイドの前記クレイドルに対する摺接面は、金属製基材の一方の表面に設けられた多孔質層と、該多孔質層に対する樹脂組成物の含浸被覆層とからなり、
前記樹脂組成物は、ポリテトラフルオロエチレン樹脂に、前記ポリテトラフルオロエチレン樹脂より低融点の溶融フッ素樹脂と、粉末状充填材とを含み、繊維状充填材を含まない樹脂組成物であることを特徴とする可変容量型アキシャルピストンポンプのクレイドルガイド。
【請求項２】
前記溶融フッ素樹脂は、テトラフルオロエチレン−パーフルオロアルキルビニルエーテル共重合体樹脂であることを特徴とする請求項１記載の可変容量型アキシャルピストンポンプのクレイドルガイド。
【請求項３】
前記粉末状充填材は、粒状または球状の充填材であることを特徴とする請求項１または請求項２記載の可変容量型アキシャルピストンポンプのクレイドルガイド。
【請求項４】
前記粒状または球状の充填材は、黒鉛または全芳香族ポリエステル樹脂であること特徴とする請求項３記載の可変容量型アキシャルピストンポンプのクレイドルガイド。
【請求項５】
前記樹脂組成物は、該樹脂組成物全体積に対して、前記溶融フッ素樹脂を３〜３０体積％、前記粉末状充填材を５〜３０体積％含むことを特徴とする請求項１から請求項４までのいずれか１項記載の可変容量型アキシャルピストンポンプのクレイドルガイド。
【請求項６】
前記多孔質層は、非鉄金属の焼結層または溶射層であることを特徴とする請求項１から請求項５までのいずれか１項記載の可変容量型アキシャルピストンポンプのクレイドルガイド。
【請求項７】
前記非鉄金属は、銅または銅を主成分とする銅合金であることを特徴とする請求項６記載の可変容量型アキシャルピストンポンプのクレイドルガイド。
【請求項８】
請求項１ないし請求項７までのいずれか１項記載のクレイドルガイドを備えることを特徴とする可変容量型アキシャルピストンポンプ。
【発明の詳細な説明】
【技術分野】
【０００１】
本発明は、可変容量型アキシャルピストンポンプのピストンのストロークを変更するクレイドルに摺接し、これを揺動自在に保持するクレイドルガイド、および、これを用いた可変容量型アキシャルピストンポンプに関する。
【背景技術】
【０００２】
例えば、油圧回路の油圧発生源に用いられる可変容量型ピストンポンプとして、いわゆるクレイドル型ポンプ（以下、単に「ポンプ」ともいう）の構造が周知である。クレイドル型ポンプは、ピストンを収容するシリンダブロックが、回転軸と共に一体的に回転されるものであり、クレイドルはクレイドルガイドに摺接して回転軸に対して傾斜可能に支持され、ピストンの端部に連結されたシューを介してクレイドルの傾斜面に接している。従って、ピストンは、回転軸の回転に伴いクレイドルの傾角に応じて規定されるストロークで往復動し、ポンプ作用を奏するようになっている。そして、ストローク差によるポンプの吐出容量は、上記クレイドルの回転軸に対する傾角を油圧などで制御することによって常時変更することができる。
【０００３】
ところが、例えば、アルミニウム材（アルミニウム合金を含む）からなるクレイドルを、同材料のアルミニウム材からなるクレイドルガイドに摺接させて保持すると、クレイドルの回転軸に対する傾角を油圧などで常時制御する使用状態で両者は摺接摩耗を起こし、焼き付き等の問題を起こす。このため、クレイドルとクレイドルガイドとの間に合成樹脂製のスラストブッシュを介在させる手段が採用されていた。
【０００４】
例えば、クレイドルガイドとなるスラストブッシュとしては、摺動面に樹脂膜を施した金属製スラストブッシュや、ナイロン（ポリアミド樹脂）、ポリアセタール樹脂、ポリテトラフルオロエチレン（以下、ＰＴＦＥと記す）樹脂などの摺動性樹脂からなるスラストブッシュが知られている（特許文献１参照）。
【０００５】
また、アルミニウム材からなるクレイドルまたはクレイドルガイドの少なくとも一方に、エチレン−テトラフルオロエチレン共重合体樹脂、テトラフルオロエチレン−ヘキサフルオロプロピレン共重合体樹脂、ＰＴＦＥ樹脂などのフッ素樹脂のコーティングが施された可変容量型ピストンポンプが知られている（特許文献２参照）。さらに、金属製基材にポリエーテルエーテルケトン樹脂組成物を射出成形にて形成したクレイドルガイドも知られている（特許文献３参照）。
【０００６】
また、クレイドルガイドとなるスラストブッシュとして、鉄製基材の表面に銅系の焼結膜を形成したものや、その焼結膜表面に更に樹脂膜を施したクレイドルガイドが知られている（特許文献４参照）。
【先行技術文献】
【特許文献】
【０００７】
【特許文献１】実用新案登録第２５５９５１０号公報
【特許文献２】特開平０８−３３４０８１号公報
【特許文献３】特開２０１３−０２０４４６３号公報
【特許文献４】実用新案登録第２５８４１３５号公報
【発明の概要】
【発明が解決しようとする課題】
【０００８】
しかし、通常、クレイドルがクレイドルガイドに対し、１０ＭＰａ程度の高面圧で接触して常時摺動する場合、特許文献１に記載されているクレイドルガイド（スラストブッシュ）では樹脂膜による耐荷重性が満足できないという問題がある。
【０００９】
この用途での耐荷重性についての問題は、特許文献２に記載のされたＰＴＦＥ樹脂のフッ素樹脂コーティングをアルミニウム材などの金属製のクレイドルガイド表面に形成するか、または、特許文献４に記載の鉄製基材の表面に銅系焼結膜を介してフッ素樹脂コーティングを形成すれば改善されるが、その場合に耐摩耗性および低摩擦特性は充分でなかった。その他、特許文献３に記載のクレイドルガイドは、使用条件によっては、金属製基材からポリエーテルエーテルケトン樹脂組成物の射出成形膜が剥がれる可能性を完全には排除できない。
【００１０】
本発明はこのような問題に対処するためになされたものであり、耐荷重性、耐摩耗性および低摩擦特性を全て満足できる可変容量型アキシャルピストンポンプのクレイドルガイド、および、該クレイドルガイドを用いた可変容量型アキシャルピストンポンプの提供を目的とする。
【課題を解決するための手段】
【００１１】
本発明の可変容量型アキシャルピストンポンプにおけるピストンストロークを調整するクレイドルに摺接し、このクレイドルが揺動可能であるように保持するクレイドルガイドであって、このクレイドルガイドの上記クレイドルに対する摺接面は、金属製基材の一方の表面に設けられた多孔質層と、該多孔質層に対する樹脂組成物の含浸被覆層とからなり、上記樹脂組成物は、ＰＴＦＥ樹脂に、ＰＴＦＥ樹脂より低融点の溶融フッ素樹脂と、粉末状充填材とを含み、繊維状充填材を含まない樹脂組成物であることを特徴とする。ここで、粉末状充填材とは、粒状、球状、板状、鱗片状などのアスペクト比（長辺と短辺の比率）１．５以下の充填材をいう。
【００１２】
上記溶融フッ素樹脂は、テトラフルオロエチレン−パーフルオロアルキルビニルエーテル共重合体（以下、ＰＦＡと記す）樹脂であることを特徴とする。
【００１３】
上記粉末状充填材は、粒状または球状の充填材であることを特徴とする。また、上記粒状または球状の充填材は、黒鉛または全芳香族ポリエステル樹脂であること特徴とする。
【００１４】
上記樹脂組成物は、該樹脂組成物全体積に対して、上記溶融フッ素樹脂を３〜３０体積％、上記粉末状充填材を５〜３０体積％含むことを特徴とする。
【００１５】
上記多孔質層は、非鉄金属の焼結層または溶射層であることを特徴とする。また、上記非鉄金属は、銅または銅を主成分とする銅合金であることを特徴とする。
【００１６】
本発明の可変容量型アキシャルピストンポンプは、上記本発明のクレイドルガイドを備えることを特徴とする。
【発明の効果】
【００１７】
本発明の可変容量型アキシャルピストンポンプのクレイドルガイドは、そのクレイドルに対する摺接面が、金属製基材の一方の表面に設けられた多孔質層と、該多孔質層に対する樹脂組成物の含浸被覆層とからなり、上記樹脂組成物は、ＰＴＦＥ樹脂に、ＰＴＦＥ樹脂より低融点の溶融フッ素樹脂と、粉末状充填材とを含み、繊維状充填材を含まない樹脂組成物であるので、クレイドルに対し１０ＭＰａをこえて揺動回転する高圧摺動状態においても従来のクレイドルガイドより耐荷重性、耐摩耗性および低摩擦特性に優れ、長期使用が可能なクレイドルガイドになる利点がある。
【００１８】
ここで、ＰＴＦＥ樹脂に配合した低融点の溶融フッ素樹脂は、クレイドルガイドの製造において、多孔質層に樹脂組成物を含侵後、ＰＴＦＥ樹脂の融点をこえる所要温度で焼成した際に軟化溶融する。ＰＴＦＥ樹脂は高い非粘着性を有しているので、熱可塑性ポリイミド樹脂、ポリエーテルケトン系樹脂、ポリフェニレンサルファイド樹脂などの他の耐熱性熱可塑性樹脂とは容易に溶着できないが、溶融フッ素樹脂はＰＴＦＥ樹脂と同じフッ素樹脂であるため、ＰＴＦＥ樹脂と溶着し易い。溶融した溶融フッ素樹脂は多孔質層、粒状または球状の充填材とも溶着可能である。従って、溶融フッ素樹脂が、粒状または球状の充填材とＰＴＦＥ樹脂の接着剤の役割を果たし、摺動時の充填材脱落を抑制できる。また、含浸被覆層（樹脂層）と多孔質層との接着剤の効果もあるので、摺動時における多孔質層からの含浸被覆層の摩耗脱落を抑制できる。
【００１９】
また、粉末状充填材は、ＰＴＦＥ樹脂の本来の低摩擦特性を阻害することなく、含浸被覆層の耐摩耗性を向上させている。クレイドルガイドは、揺動回転において繰り返しせん断力が加わるため、炭素繊維、ガラス繊維や各種ウィスカなどの繊維状充填材を配合すると摩擦係数が高くなり、大きな単位で脱落し脱落した繊維が樹脂成分を攻撃して摩耗を促進する結果となる。繊維状充填材を含まずに、粉末状充填材と溶融フッ素樹脂を併用することで、上記の効果により低摩擦、低摩耗特性が得られる。
【００２０】
ＰＴＦＥ樹脂より低融点の溶融フッ素樹脂が特にＰＦＡ樹脂であるので、クレイドルガイドの製造におけるＰＴＦＥ樹脂の焼成時に分解することなく、上記の役割を果たすことができ、低摩擦で低摩耗のクレイドルガイドとなる。
【００２１】
アスペクト比１．５以下である粉末状充填材の中でも、特に粒状または球状の充填材は、異方性がなく低摩擦特性に優れる。また、この粒状または球状の充填材が、潤滑性に優れた黒鉛または不溶融の全芳香族ポリエステル樹脂であるので、低摩擦で耐摩耗性に優れ、１０ＭＰａをこえる高面圧で、揺動回転の条件下で好適に使用可能なクレイドルガイドとなる。
【００２２】
樹脂組成物が、該樹脂組成物全体積に対して溶融フッ素樹脂を３〜３０体積％、粒状または球状の充填材を５〜３０体積％含むので、より確実に低摩擦、低摩耗特性が得られる。
【００２３】
多孔質層が、非鉄金属の焼結層または溶射層であるので、焼結層または溶射層としての金属製基材への接着強度に優れる。
【００２４】
金属製基材が鋼板であり、多孔質層の非鉄金属が上記鋼板より軟質の銅または銅を主成分とする銅合金であるので、クレイドルガイドを誤った条件で使用し異常摩耗が発生した場合でも、軟質金属からなる多孔質層によって焼き付きを未然に防止し得る。
【００２５】
本発明の可変容量型アキシャルピストンポンプは、このような特性のクレイドルガイドを具備することにより、精密なクレイドルの傾角制御が可能になり、これによって精密な油圧制御動作などを行なえ、精密に機能する機能性、信頼性の高いポンプになる。
【図面の簡単な説明】
【００２６】
【図１】本発明のクレイドルガイドを用いた可変容量型アキシャルピストンポンプの縦断面図である。
【図２】本発明のクレイドルガイドの一例を示す斜視図である。
【図３】図２のクレイドルガイドの摺動面の拡大断面図である。
【図４】図２のクレイドルガイドの分解斜視図である。
【図５】本発明のクレイドルガイドの他の例を示す斜視図である。
【発明を実施するための形態】
【００２７】
本発明のクレイドルガイドを用いた可変容量型アキシャルピストンポンプの一実施例を図１に基づいて説明する。図１は、可変容量型アキシャルピストンポンプの縦断面図である。図１に示すように、可変容量型アキシャルピストンポンプのクレイドルガイド１は、ピストン２のストロークを調整するクレイドル３に摺接し、このクレイドル３が揺動可能であるように保持するものである。このクレイドルガイド１は、クレイドルガイド本体１ａの表面側に、クレイドルガイド受であるブッシュ１ｂが設置された構造である。このブッシュ１ｂは、クレイドルガイドにおけるクレイドル３に対する摺動面を構成するものであり、一部円筒形の金属製基材と、該金属製基材の表面（本体１ａと反対側の表面）に設けられた多孔質層と、該多孔質層に対する樹脂組成物の含浸被覆層とからなる。含浸被覆層の表面が、クレイドル３との直接の摺動面となる。
【００２８】
この実施形態の可変容量型アキシャルピストンポンプは、接合された一対のハウジング５、６の端壁間に回転軸７が回転可能に支持されている。回転軸７上には、シリンダブロック８が相対回転不能に支持されている。回転軸７と一体的に回転するシリンダブロック８内には複数のピストン２が回転軸７の軸方向へスライド変位可能に収容されている。シリンダブロック８内のピストン収容室８ａは、回転軸７の回転に連動して弁板９に形成された円弧状の吸入ポート９ａおよび吐出ポート９ｂと交互に接続することになる。これにより、作動油が吸入ポート９ａから各ピストン収容室８ａ内へ吸入され、回転軸７と共に回転したシリンダブロック８におけるピストン収容室８ａ内の作動油が、吐出ポート９ｂへ吐出される。
【００２９】
押圧バネ１０は、シリンダブロック８をクレイドル３側に付勢している。これにより、回転軸７の周りにおいて、リテーナ１１に保持されたアルミニウム材からなるシュー１２が、クレイドル３の平面部と密接する。シュー１２に嵌められたピストン２は、回転軸７の回転に伴ってクレイドル３の傾角に応じたストロークで往復動される。なお、クレイドル３の傾角は、ハウジング５内の押圧バネ１３の押圧力と、油圧制御装置１４によって調整されるシリンダ１５からの油圧によって常時適正な角度に制御されている。
【００３０】
図２にクレイドルガイド１の斜視図を示す。図１および図２に示すように、アルミニウム合金製のハウジング５内にはクレイドルガイド１が、２個一組で固定して設けられている。また、２つのクレイドルガイド１の間に回転軸７がクレイドル３の軸孔を貫通して配置されている。
【００３１】
図２に示す態様では、クレイドルガイド１は、クレイドルガイド本体１ａを有し、この本体１ａに、ブッシュ１ｂが設置されている。ブッシュ１ｂは、本体１ａにおける円弧面状に形成されたクレイドル３の支持面にセットされている。ブッシュ１ｂにおける金属製基材１ｃの本体１ａ側の表面は、本体１ａの支持面の円弧面形状に対応して同じ形状に形成されている。図３に示すように、ブッシュの摺動面は、（１）金属製基材１ｃ、（２）多孔質層１ｄ、（３）含浸被覆層（樹脂層）１ｅからなる三層構造体とされている。ブッシュ１ｂは、含浸被覆層１ｅの表面（円弧面）が、クレイドル３との直接の摺動面となり、高面圧下での摺動特性に優れる。この態様では、クレイドルガイド本体１ａとしては従来品を用い、従来のスラストブッシュと交換する形で、ブッシュ１ｂを利用でき、設計変更などが不要となりコストアップを防止できる。
【００３２】
また、図４に示すように、２個一組のブッシュ１ｂが、本体１ａのクレイドルガイドの支持面１ｆ、１ｆからズレないように、対の凹部１ｇと凸部１ｈの嵌め合わせで固定されている。ブッシュ１ｂを固定するための凹凸部は、その凹凸関係を図４に示すものと反対にしてもよく、また、形状も任意の形状にできる。
【００３３】
クレイドル３は、例えば珪素含有アルミニウム合金で形成され、その背面には各クレイドルガイドにおける支持面１ｆ、１ｆに対応する一対の円弧面状の摺接部３ａ、３ａが突設されている。図４に示す態様では、両摺接部３ａ、３ａは一対のブッシュ１ｂを介して支持面１ｆ、１ｆに接するように組み付けられる。
【００３４】
図５に基づいてクレイドルガイドの他の態様を説明する。図５は、クレイドルガイドの他の態様の斜視図である。図５に示す態様では、クレイドルガイド１は、その本体が金属製基材１ｃで構成されている。この本体において、クレイドル３の支持面が円弧面状に形成されており、該支持面に、多孔質層１ｄと含浸被覆層（樹脂層）１ｅとが形成されている。摺動面の構成は、図２の場合と同様に、（１）金属製基材１ｃ、（２）多孔質層１ｄ、（３）含浸被覆層（樹脂層）１ｅからなる三層構造体となる。この態様では、部品点数が少なく構造が簡易であり、製造コストが低くなる。
【００３５】
図２のように、クレイドルに対する摺接面としてブッシュを設ける態様では、その金属製基材１ｃとしては、例えば、Ｓ４５Ｃ、ＳＰＣＣなどの鋼板を用いることができる。また、図５のように、クレイドルガイド本体を金属製基材１ｃとする態様では、その金属製基材１ｃとしては、例えば、高炭素クロム軸受鋼、クロムモリブデン鋼、機械構造用炭素鋼、ステンレス鋼、鋳鉄、アルミニウム合金、黄銅などで形成した本体を用いることができる。
【００３６】
本発明のクレイドルガイドでは、クレイドルとの摺動面（摺動部）が、上述のとおり、（１）金属製基材、（２）多孔質層、（３）含浸被覆層（樹脂層）とからなる三層構造体とされており、この含浸被覆層を形成する樹脂組成物として、ＰＴＦＥ樹脂に、ＰＴＦＥ樹脂より低融点の溶融フッ素樹脂と、粉末状充填材とを含み、繊維状充填材を含まない組成物を用いている点に特徴を有する。ここで、含まないようにする繊維状充填材としては、炭素繊維、ガラス繊維、各種ウィスカなどが挙げられる。以下、含浸被覆層を形成する樹脂組成物について詳細に説明する。
【００３７】
含浸被覆層を形成する樹脂組成物のベース樹脂となるＰＴＦＥ樹脂は、−（ＣＦ２−ＣＦ２）ｎ−で表される一般のＰＴＦＥ樹脂を使用できる。また、一般のＰＴＦＥ樹脂にパーフルオロアルキルエーテル基（−ＣｐＦ２ｐ−Ｏ−）（ｐは１−４の整数）あるいはポリフルオロアルキル基（Ｈ（ＣＦ２）ｑ−）（ｑは１−２０の整数）などを導入した変性ＰＴＦＥ樹脂も使用できる。上記の変性ＰＴＦＥ樹脂は、耐圧縮特性が一般のＰＴＦＥ樹脂より優れているため、好適に使用できる。なお、一般のＰＴＦＥ樹脂と変性ＰＴＦＥ樹脂を併用してもよい。
【００３８】
上記樹脂組成物に用いるＰＴＦＥ樹脂（融点３２７℃）より低融点の溶融フッ素樹脂としては、ＰＦＡ樹脂：融点３１０℃、テトラフルオロエチレン−ヘキサフルオロプロピレン共重合体樹脂：融点２６０℃、テトラフルオロエチレン−エチレン共重合体樹脂：融点２７０℃などが挙げられる。これらは粉末状または粒子状で樹脂組成物に配合される。これらの溶融フッ素樹脂の中でも、ＰＦＡ樹脂が最も好ましい。ＰＦＡ樹脂は、ＰＴＦＥ樹脂に分子構造が類似しており、最も高耐熱性であるため、耐摩耗性に優れ、クレイドルガイドの製造におけるＰＴＦＥ樹脂組成物の焼成時に最も分解しにくいからである。
【００３９】
上記樹脂組成物に用いる溶融フッ素樹脂の平均粒径は５〜１００μｍであることが好ましい。なお、本発明における平均粒径は、レーザー解析法による測定値である。溶融フッ素樹脂の平均粒径が５μｍ未満では、多孔質層、粉末状充填材、およびＰＴＦＥ樹脂の相互の接着力が低下し、耐摩耗性の向上が図れないおそれがある。また、１００μｍをこえると組成物中の粒子数が少なくなり、多孔質層、粉末状充填材、およびＰＴＦＥ樹脂との接触割合が低くなり、耐摩耗性の均一な向上が図れないおそれがある。接着力による耐摩耗性向上のためには、平均粒径１０〜５０μｍが好ましい。
【００４０】
上記樹脂組成物に用いる粉末状充填材は、耐面圧性を高く維持することができ、アスペクト比が１．５以下の各種形状の粉末状充填材であればよい。このような粉末状充填材を使用することで、炭素繊維、ガラス繊維、各種ウィスカなどの繊維状充填材を使用した場合に比べ、揺動回転時の繰り返しせん断力が加わる場合に、摩擦係数を低く維持できる。
【００４１】
上記樹脂組成物に用いる粉末状充填材としては、異方性の無い粒状または球状の充填材が好ましく、特に、黒鉛または全芳香族ポリエステル樹脂が好ましい。黒鉛または全芳香族ポリエステル樹脂は単独で使用しても併用してもよい。黒鉛および全芳香族ポリエステル樹脂は、潤滑性を有し不溶融であり、充填材自身の摩耗も少ないので、摩擦係数を低く維持し、樹脂層の耐摩耗性に優れ、相手材を損傷し難い。
【００４２】
上記樹脂組成物に用いる粉末状充填材の平均粒径は５〜６０μｍであることが好ましい。粉末状充填材の平均粒径が５μｍ未満では、耐摩耗性の付与が不十分となるおそれがある。また、６０μｍをこえると揺動回転時に脱落し易く、耐摩耗性が低下するおそれがある。
【００４３】
上記樹脂組成物における配合比は、該樹脂組成物全体積に対して溶融フッ素樹脂が３〜３０体積％であり、粉末状充填材が５〜３０体積％であることが好ましい。溶融フッ素樹脂の配合比が３体積％未満では、多孔質層、粉末状充填材、ＰＴＦＥ樹脂の相互の接着力が乏しく、耐摩耗性の向上が図れないおそれがある。また、３０体積％をこえると摩擦係数が増加するおそれがある。
【００４４】
粉末状充填材の配合比が５体積％未満では、耐摩耗性の付与が不十分となるおそれがある。また、３０体積％をこえると、含浸被覆層の強度低下による耐摩耗性の低下、混合による均一分散性の低下、ならびに多孔質層への含浸工程で含浸性が悪くなり、未含浸部が発生するおそれがある。
【００４５】
上記樹脂組成物において、溶融フッ素樹脂と粉末状充填材を除いた残部をベース樹脂であるＰＴＦＥ樹脂とし、実質的に３成分とすることが好ましい。また、上記樹脂組成物には、耐摩耗性、低摩擦特性、耐圧縮クリープ特性などの必要特性を低下させない範囲であれば、必要に応じて、熱可塑性樹脂粉末、二硫化モリブデン、顔料（カーボン、酸化鉄）などの他の充填剤を配合してもよい。
【００４６】
上記樹脂組成物を用いて含浸被覆層を形成する方法を例示する。溶媒にＰＴＦＥ樹脂を分散させたディスバージョン（例えば、三井・デュポンフロロケミカル社製３１−ＪＲ）に、上述の各原料を所定の配合比で配合し、撹拌することによりペースト状にした後、多孔質層に含浸させて、溶媒を乾燥除去、焼成することにより、クレイドルガイドに用いる含浸被覆層が得られる。
【００４７】
本発明のクレイドルガイドにおいて、多孔質層は、金属製基材に対し優れた接着強度を確保するために、非鉄金属の焼結層または溶射層として形成することが好ましい。非鉄金属としては、摩擦摩耗特性に優れることから、銅または銅を主成分とする銅合金が好ましい。非鉄金属（銅合金）の焼結層は、例えば、鋼板上に、銅合金粉末を厚さ０．３ｍｍで散布し、次いで、還元雰囲気中で７５０〜９００℃の温度に加熱して銅合金粉末を焼結することによって得られる。
【００４８】
金属製基材としては、上述のとおり、Ｓ４５Ｃ、ＳＰＣＣなどの鋼板を使用できる。運転時に異常摩耗が発生した場合でも、焼き付きを未然に防止するため、金属製基材を上記のような鋼板とし、多孔質層の非鉄金属を該鋼板より軟質の金属とすることが好ましい。また、多孔質層の非鉄金属を、上述の銅または銅を主成分とする銅合金とすることで、焼き付き防止効果をさらに向上できる。
【００４９】
金属製基材に対する多孔質層の密着強度をさらに高めるために、金属製基材の多孔質層を形成する表面に、多孔質層の非鉄金属と同等の金属をメッキすることが好ましい。また、金属製基材が使用中に錆びることを防止するため、金属製基材の他方の表面（多孔質層を形成する面の反対面）に防錆用メッキを付けることが好ましい。また、環境負荷を小さくし、どのような用途でも広く使用可能とするためには、この防錆用メッキを錫メッキとすることが好ましい。
【００５０】
このような多孔質層を下地層として含浸被覆層が設けられるので、クレイドルガイドにおける含浸被覆層（樹脂層）の密着性が優れる。
【００５１】
クレイドルガイドの含浸被覆層の滑り面（摺動面）の表面形状は、含侵時のローラー表面形状などによって、様々な凹凸模様を付けることが可能である。しかしながら、高面圧において、すべり面が凹凸形状の場合、接触面積が低下しより高面圧となり、樹脂材の摩耗、変形が起こりやすいので、凹凸のない円弧面であることが好ましい。
【００５２】
本発明のクレイドルガイドは、そのクレイドルに対する摺接面が、金属製基材と、該金属製基材の一方の表面の多孔質層と、上記所定の樹脂組成物からなる含浸被覆層とで構成される三層構造を有するので、高面圧（１０ＭＰａ以上）、かつ、揺動回転する条件においても、低摩擦係数を継続的に維持でき、かつ低摩耗特性が得られる。さらに、無潤滑、グリース潤滑、油中と多種の潤滑条件でも使用可能となる。
【実施例】
【００５３】
各実施例および各比較例に用いた樹脂組成物の配合材料を以下に示す。
（１）ＰＴＦＥ樹脂［ＰＴＦＥ］：三井・デュポンフロロケミカル社製；テフロン（登録商標）３１ＪＲ
（２）ＰＦＡ樹脂［ＰＦＡ］：三井・デュポンフロロケミカル社製；テフロンＭＪ−１０２（融点３１０℃，平均粒径２０μｍ）
（３）粒状黒鉛［ＧＲＰ−１］：日本黒鉛社製；ＣＧＢ２０（平均粒径２０μｍ）
（４）球状黒鉛［ＧＲＰ−２］：エア・ウォーター・ベルパール社製；ベルパールＣ２０００（平均粒径１５μｍ）
（５）全芳香族ポリエステル樹脂［ＯＢＰ］：住友化学工業社製；スミカスーパーＥ１０１Ｓ（平均粒径１５μｍ）
（６）ＰＰＳ樹脂［ＰＰＳ］：東ソー社製；Ｂ１６０（融点２８８℃，平均粒径７０μｍ）
（７）炭素繊維［ＣＦ］：東レ社製；トレカＭＬＤ３０
（８）二硫化モリブデン粉末［ＭｏＳ２］：ダウコーニング社製；モリコートＺパウダー（平均粒径４．３μｍ）
（９）硫酸カルシウム粉末［ＣａＳＯ４］：ノリタケカンパニーリミテド社製；Ｄ−１０１Ａ（平均粒径２４μｍ）
【００５４】
実施例１〜実施例４および比較例１〜比較例４
両面に銅メッキの付けられたＳＰＣＣ鋼板（日新製鋼社製；カッパータイト）の片方の表面に青銅粉末（＃１００メッシュパス、＃２００メッシュオン）を散布し、加熱・加圧することにより鋼板上に均一な層厚の多孔質層（焼結金属層）を形成した。この多孔質層の上に、表１に示す配合割合で調整したＰＴＦＥ樹脂組成物のディスパージョンを塗布し、乾燥炉中で溶媒を蒸発させ、加熱・加圧により固形成分を多孔質層に含浸被覆した。
【００５５】
このようにして得られた厚み１ｍｍの三層構造の板を、２５ｍｍ×５０ｍｍにカットすることでクレイドルガイド想定の試験用プレートを作製した。得られた試験用プレートを用い、アルミニウム合金製相手材に対する摺動状態で、往復動試験に供し、摩擦係数および摩耗量を測定した。試験条件を表２に、試験結果を表３に示す。
【００５６】
【表１】
2018159308.tif 000003
【００５７】
【表２】
2018159308.tif 000004
【００５８】
【表３】
2018159308.tif 000005
【００５９】
実施例１〜実施例４のクレイドルガイドは、表３に示す試験結果のとおり、揺動回転かつ高面圧条件においても低い動摩擦係数を有し、耐摩耗特性に優れていた。一方、各比較例の場合、摩耗量が実施例の２倍以上であり、各実施例より耐摩耗性が劣ることが明らかである。耐摩耗性が劣るために、多孔質層の露出率が高くなり、動摩擦係数が高くなっている。特に、炭素繊維を配合した比較例３、４は摩擦係数が高い。また、粉末状充填材を配合した材料であっても、溶融フッ素樹脂以外の熱可塑性樹脂（ＰＰＳ樹脂）を配合した比較例２、３では耐摩耗性に劣る。
【産業上の利用可能性】
【００６０】
本発明のクレイドルガイドは、面圧が１０ＭＰａをこえる高面圧条件、かつ、揺動回転する条件において動摩擦係数や耐摩耗特性に優れ、安定した摺動特性を有し、耐荷重性、耐摩耗性および低摩擦特性を全て満足できるので、油圧ショベルなどの建設機械や一般産業機械の油圧源として備えられる油圧ポンプまたは油圧モータ等に用いる可変容量型アキシャルピストンポンプにおいて好適に利用できる。
【符号の説明】
【００６１】
１  クレイドルガイド
１ａ  クレイドルガイド本体
１ｂ  ブッシュ
１ｃ  金属製基材
１ｄ  多孔質層
１ｅ  含浸被覆層（樹脂層）
１ｆ  支持面
１ｇ  凹部
１ｈ  凸部
２  ピストン
３  クレイドル
４  繊維状充填材
５、６  ハウジング
７  回転軸
８  シリンダブロック
８ａ  ピストン収容室
９  弁板
９ａ  吸入ポート
９ｂ  吐出ポート
１０、１３  押圧バネ
１１  リテーナ
１２  シュー
１４  油圧制御装置
１５  シリンダ
【図１】
2018159308.tif 000006
【図２】
2018159308.tif 000007
【図３】
2018159308.tif 000008
【図４】
2018159308.tif 000009
【図５】
2018159308.tif 000010